(57)【要約】【課題】簡単に作業することが可能な住宅基礎の立ち上がり用シート、住宅基礎の立ち上がり用シートの製造方法、および、住宅基礎の立ち上がり用シートの施工方法を提供する。【解決手段】住宅基礎の立ち上がりの表面を保護するための住宅基礎の立ち上がり用シートであって、基材の片面に弾性モルタルの層が形成され、前記弾性モルタルの層の上に耐候性を有する塗材の層が形成されており、前記弾性モルタルの層は、前記基材にテンションを加えた状態で、前記基材の表面に弾性モルタルを流し込み所定の厚さに形成されている。【選択図】図１
2015063836.tif 000002
【特許請求の範囲】
【請求項１】
住宅基礎の立ち上がりの表面を保護するための住宅基礎の立ち上がり用シートであって、基材の片面に弾性モルタルの層が形成され、前記弾性モルタルの層の上に耐候性を有する塗材の層が形成されており、前記弾性モルタルの層は、前記基材にテンションを加えた状態で、前記基材の表面に弾性モルタルを流し込み所定の厚さに形成されていることを特徴とする住宅基礎の立ち上がり用シート。
【請求項２】
前記弾性モルタルの層の表面は、平滑、または模様が形成されていることを特徴とする請求項１に記載の住宅基礎の立ち上がり用シート。
【請求項３】
前記基材として離型紙を用い、前記塗材の層と前記弾性モルタルの層の間に不織布の層を設けており、前記不織布は前記基材に塗布された前記弾性モルタルが硬化する前に弾性モルタルに落し込まれていることを特徴とする請求項１に記載の住宅基礎の立ち上がり用シート。
【請求項４】
住宅基礎の立ち上がりの表面を保護するための住宅基礎の立ち上がり用シートであって、基材の片面に弾性カラーモルタルの層が形成されており、前記弾性カラーモルタルの層は、前記基材にテンションを加えた状態で、前記基材の表面に弾性カラーモルタルを流し込み所定の厚さに形成されていることを特徴とする住宅基礎の立ち上がり用シート。
【請求項５】
前記弾性カラーモルタルの層の表面は、平滑、または模様が形成されていることを特徴とする請求項４に記載の住宅基礎の立ち上がり用シート。
【請求項６】
住宅基礎の立ち上がりの表面を保護するための住宅基礎の立ち上がり用シートであって、基材の片面に耐候性を有する塗材の層が形成されており、前記塗材の層は、前記基材にテンションを加えた状態で塗材が塗布されて形成されていることを特徴とする住宅基礎の立ち上がり用シート。
【請求項７】
前記基材は、不織布、離型紙、または、ガラス繊維シートであることを特徴とする請求項１，２，４から６のいずれか１項に記載の住宅基礎の立ち上がり用シート。
【請求項８】
請求項１から７のいずれか１項に記載の住宅基礎の立ち上がり用シートの施工方法であって、
住宅基礎の立ち上がり用の型枠を組立てる際に、前記型枠の内面に、前記塗材の層が密着するように前記住宅基礎の立ち上がり用シートを貼り付けた後、生コンクリートを打設後、前記型枠を脱型すると、表面に前記住宅基礎の立ち上がり用シートが貼り付けられた住宅基礎の立ち上がりが完成することを特徴とする住宅基礎の立ち上がり用シートの施工方法。
【請求項９】
請求項１から７のいずれか１項に記載の住宅基礎の立ち上がり用シートの施工方法であって、
住宅基礎の立ち上がりを形成後、前記住宅基礎の立ち上がりの表面に前記住宅基礎の立ち上がり用シートを貼り付けることを特徴とする住宅基礎の立ち上がり用シートの施工方法。
【請求項１０】
請求項１に記載の住宅基礎の立ち上がり用シートの製造方法であって、
シート状の基材にテンションを掛け、前記基材の表面に弾性モルタルを流し込んで、前記弾性モルタルの層を所定の厚みに形成し、前記弾性モルタルを乾燥させ、
その後、前記弾性モルタルの層の表面に耐候性を有する塗材を塗布して乾燥させ、
所定の長さにカットする、または、巻き取ることを特徴とする住宅基礎の立ち上がり用シートの製造方法。
【請求項１１】
請求項２に記載の住宅基礎の立ち上がり用シートの製造方法であって、
シート状の基材にテンションを掛け、前記基材の表面に弾性モルタルを流し込んで、前記弾性モルタルの層を所定の厚みに形成し、前記弾性モルタル層の表面を、平滑に、または、模様を形成した後に、前記弾性モルタルを乾燥させ、
その後、前記弾性モルタルの層の表面に耐候性を有する塗材を塗布して乾燥させ、
所定の長さにカットする、または、巻き取ることを特徴とする住宅基礎の立ち上がり用シートの製造方法。
【請求項１２】
請求項３に記載の住宅基礎の立ち上がり用シートの製造方法であって、
基材となる離型紙にテンションを掛け、前記離型紙の表面に弾性モルタルを流し込んで、前記弾性モルタルの層を所定の厚みに形成し、前記弾性モルタルの層の中に不織布を落し込んで、前記モルタルを乾燥させ、
その後、前記不織布の層の表面に耐候性を有する塗材を塗布して乾燥させ、
所定の長さにカットする、または、巻き取ることを特徴とする住宅基礎の立ち上がり用シートの製造方法。
【請求項１３】
請求項４に記載の住宅基礎の立ち上がり用シートの製造方法であって、
シート状の基材にテンションを掛け、前記基材の表面に弾性カラーモルタルを流し込んで、前記弾性カラーモルタルの層を所定の厚みに形成し、前記弾性カラーモルタルを乾燥させ、
その後、所定の長さにカットする、または、巻き取ることを特徴とする住宅基礎の立ち上がり用シートの製造方法。
【請求項１４】
請求項５に記載の住宅基礎の立ち上がり用シートの製造方法であって、
シート状の基材にテンションを掛け、前記基材の表面に弾性カラーモルタルを流し込んで、前記弾性カラーモルタルの層を所定の厚みに形成し、前記弾性カラーモルタル層の表面を、平滑に、または、模様を形成した後に、前記弾性カラーモルタルを乾燥させ、
その後、所定の長さにカットする、または、巻き取ることを特徴とする住宅基礎の立ち上がり用シートの製造方法。
【請求項１５】
請求項６に記載の住宅基礎の立ち上がり用シートの製造方法であって、
シート状の基材にテンションを掛け、前記基材の表面に耐候性を有する塗材を塗布して乾燥させ、
その後、所定の長さにカットする、または、巻き取ることを特徴とする住宅基礎の立ち上がり用シートの製造方法。
【発明の詳細な説明】
【技術分野】
【０００１】
本発明は、住宅基礎の立ち上がりの表面を保護するための住宅基礎の立ち上がり用シート、住宅基礎の立ち上がり用シートの施工方法、および、住宅基礎の立ち上がり用シートの製造方法に関する。
【背景技術】
【０００２】
家屋等の建物を地盤の上に安定して支持するために、コンクリートの住宅基礎の立ち上がりを施工し、その上に建物の構築を行う。前記住宅基礎の立ち上がりは、鉄筋を組んだ後、型枠を組み立て、その後、型枠内に生コンクリートを打設して形成され、コンクリート硬化後に型枠を脱型するとコンクリートの住宅基礎の立ち上がりが完成する。
【０００３】
このようなコンクリートの住宅基礎の立ち上がりは、そのままの状態では、外気に曝され、コンクリートの収縮によって表面にひび割れ（クラック）などが生じ、また、酸性雨、炭酸ガス等によってコンクリートの中性化が進むことにより、コンクリートの強度の低下が問題になる。さらに、クラックから雨水が中性化が進行した住宅基礎の立ち上がり内部に侵入すると鉄筋の腐食の原因となる。また、クラックの発生は外観を損なうものとなる。このような住宅基礎の立ち上がりの表面を保護する方法としては、一般的には住宅基礎の立ち上がりの表面にセメントモルタル、着色塗材等を塗布することが行われている（特許文献１の請求項７等参照）。
【先行技術文献】
【特許文献】
【０００４】
【特許文献１】特開平７−８２７５３号公報
【発明の概要】
【発明が解決しようとする課題】
【０００５】
しかしながら、住宅基礎の立ち上がりの表面にセメントモルタル、着色塗材等を塗布する作業は誰もが簡単に行えるものではなく、専門工である左官、塗装工等によって行う必要があり、また、モルタルを乾燥させる時間も必要であり、作業工程および作業時間が増加するという問題があった。また、作業する人によって仕上がりに差が出る場合、あるいは、天候および気温に左右されて求められる美観および性能が十分に発揮できない場合もあり、安定した品質を保つことが困難である。
【０００６】
そこで、本発明は、簡単に作業することが可能で、確実に保護することができる住宅基礎の立ち上がり用シート、住宅基礎の立ち上がり用シートの施工方法、および、住宅基礎の立ち上がり用シートの製造方法を提供することを目的とする。
【課題を解決するための手段】
【０００７】
本発明の住宅基礎の立ち上がり用シートは、住宅基礎の立ち上がりの表面を保護するための住宅基礎の立ち上がり用シートであって、基材の片面に弾性モルタルの層が形成され、前記弾性モルタルの層の上に耐候性を有する塗材の層が形成されており、前記弾性モルタルの層は、前記基材にテンションを加えた状態で、前記基材の表面に弾性モルタルを流し込み所定の厚さに形成されていることを特徴とする。
【０００８】
前記弾性モルタルの層の表面は、平滑、または模様が形成されている。
【０００９】
前記基材として離型紙を用い、前記塗材の層と前記弾性モルタルの層の間に不織布の層を設けており、前記不織布は前記基材に塗布された前記弾性モルタルが硬化する前に弾性モルタルに落し込まれていることを特徴とする。
【００１０】
本発明の住宅基礎の立ち上がり用シートは、住宅基礎の立ち上がりの表面を保護するための住宅基礎の立ち上がり用シートであって、基材の片面に弾性カラーモルタルの層が形成されており、前記弾性カラーモルタルの層は、前記基材にテンションを加えた状態で、前記基材の表面に弾性カラーモルタルを流し込み所定の厚さに形成されていることを特徴とし、前記弾性カラーモルタルの層の表面は、平滑、または模様が形成されている。
【００１１】
本発明の住宅基礎の立ち上がり用シートは、住宅基礎の立ち上がりの表面を保護するための住宅基礎の立ち上がり用シートであって、基材の片面に耐候性を有する塗材の層が形成されており、前記塗材の層は、前記基材にテンションを加えた状態で塗材が塗布されて形成されていることを特徴とする。
【００１２】
前記基材は、不織布、離型紙、または、ガラス繊維シートである。
【００１３】
本発明の前記住宅基礎の立ち上がり用シートの施工方法は、住宅基礎の立ち上がり用の型枠を組立てた後、前記型枠の内面に、前記塗材の層が密着するように前記住宅基礎の立ち上がり用シートを貼り付けた後、生コンクリートを打設後、前記型枠を脱型すると、表面に前記住宅基礎の立ち上がり用シートが貼り付けられた住宅基礎の立ち上がりが完成することを特徴とする。
【００１４】
また、本発明の前記住宅基礎の立ち上がり用シートの施工方法は、住宅基礎の立ち上がりを形成後、前記住宅基礎の立ち上がりの表面に前記住宅基礎の立ち上がり用シートを貼り付けることを特徴とする。
【００１５】
本発明の住宅基礎の立ち上がり用シートの製造方法は、シート状の基材にテンションを掛け、前記基材の表面に弾性モルタルを流し込んで、前記弾性モルタルの層を所定の厚みに形成し、前記弾性モルタルを乾燥させ、その後、前記弾性モルタルの層の表面に耐候性を有する塗材を塗布して乾燥させ、所定の長さにカットする、または、巻き取ることを特徴とする。
【００１６】
本発明の住宅基礎の立ち上がり用シートの製造方法は、シート状の基材にテンションを掛け、前記基材の表面に弾性モルタルを流し込んで、前記弾性モルタルの層を所定の厚みに形成し、前記弾性モルタル層の表面を、平滑に、または、模様を形成した後に、前記弾性モルタルを乾燥させ、その後、前記弾性モルタルの層の表面に耐候性を有する塗材を塗布して乾燥させ、所定の長さにカットする、または、巻き取ることを特徴とする。
【００１７】
本発明の住宅基礎の立ち上がり用シートの製造方法は、基材となる離型紙にテンションを掛け、前記離型紙の表面に弾性モルタルを流し込んで、前記弾性モルタルの層を所定の厚みに形成し、前記弾性モルタルの層の中に不織布を落し込んで、前記モルタルを乾燥させ、その後、前記不織布の層の表面に耐候性を有する塗材を塗布して乾燥させ、所定の長さにカットする、または、巻き取ることを特徴とする。
【００１８】
本発明の住宅基礎の立ち上がり用シートの製造方法は、シート状の基材にテンションを掛け、前記基材の表面に弾性カラーモルタルを流し込んで、前記弾性カラーモルタルの層を所定の厚みに形成し、前記弾性カラーモルタルを乾燥させ、その後、所定の長さにカットする、または、巻き取ることを特徴とする。
【００１９】
本発明の住宅基礎の立ち上がり用シートの製造方法は、シート状の基材にテンションを掛け、前記基材の表面に弾性カラーモルタルを流し込んで、前記弾性カラーモルタルの層を所定の厚みに形成し、前記弾性カラーモルタル層の表面を、平滑に、または、模様を形成した後に、前記弾性カラーモルタルを乾燥させ、その後、所定の長さにカットする、または、巻き取ることを特徴とする。
【００２０】
本発明の住宅基礎の立ち上がり用シートの製造方法は、シート状の基材にテンションを掛け、前記基材の表面に耐候性を有する塗材を塗布して乾燥させ、その後、所定の長さにカットする、または、巻き取ることを特徴とする。
【発明の効果】
【００２１】
本発明の住宅基礎の立ち上がり用シートは、住宅基礎の立ち上がりの表面を保護するための住宅基礎の立ち上がり用シートであって、基材の片面に弾性モルタルの層が形成され、前記弾性モルタルの層の上に耐候性を有する塗材の層が形成されており、前記弾性モルタルの層は、前記基材にテンションを加えた状態で、前記基材の表面に弾性モルタルを流し込み所定の厚さに形成されていることにより、住宅基礎の立ち上がりを保護する効果が向上し、コンクリートの収縮によるクラック等を防止することが可能となり、雨水の吸い上げによるシミ、白華、土汚れを解消することができ、住宅基礎の立ち上がりのコンクリートの中性化も抑制することができる。
【００２２】
前記弾性モルタルの層の表面は、平滑、または模様が形成されていることにより、住宅基礎の立ち上がりの表面を保護するだけでなく、様々な美観を提供することも可能となる。
【００２３】
前記基材として離型紙を用い、前記塗材の層と前記弾性モルタルの層の間に不織布の層を設けており、前記不織布は前記基材に塗布された前記弾性モルタルが硬化する前に弾性モルタルに落し込まれていることにより、耐久性が向上し、住宅基礎の立ち上がりの表面を保護する効果がより向上し、コンクリートのクラック等を防止することが可能となる。
【００２４】
本発明の住宅基礎の立ち上がり用シートは、住宅基礎の立ち上がりの表面を保護するための住宅基礎の立ち上がり用シートであって、基材の片面に弾性カラーモルタルの層が形成されており、前記弾性カラーモルタルの層は、前記基材にテンションを加えた状態で、前記基材の表面に弾性カラーモルタルを流し込み所定の厚さに形成されていることにより、塗材の層を設けることなく着色可能であり、住宅基礎の立ち上がりを保護し、コンクリートの収縮によるクラック等を防止することが可能となる。
【００２５】
本発明の住宅基礎の立ち上がり用シートは、住宅基礎の立ち上がりの表面を保護するための住宅基礎の立ち上がり用シートであって、基材の片面に耐候性を有する塗材の層が形成されており、前記塗材の層は、前記基材にテンションを加えた状態で塗材が塗布されて形成されていることにより、モルタルを住宅基礎の立ち上がりの表面に施工するよりも簡単に住宅基礎の立ち上がり表面を保護することが可能となる。
【００２６】
前記基材として、ガラス繊維シートを用いることによって、住宅基礎の立ち上がりの強度を増加させ、住宅基礎の耐震強度を高めることが可能となる。
【００２７】
本発明の前記住宅基礎の立ち上がり用シートの施工方法は、住宅基礎の立ち上がり用の型枠を組立てた後、前記型枠の内面に、前記塗材の層が密着するように前記住宅基礎の立ち上がり用シートを貼り付けた後、生コンクリートを打設後、前記型枠を脱型すると、表面に前記住宅基礎の立ち上がり用シートが貼り付けられた住宅基礎の立ち上がりが完成することにより、住宅基礎の立ち上がり用の型枠を脱型した時には、住宅基礎の立ち上がりの表面の住宅基礎の立ち上がり用シートによる保護が完了しており、大幅に施工時間を短縮することができる。
【００２８】
また、本発明の前記住宅基礎の立ち上がり用シートの施工方法は、住宅基礎の立ち上がりを形成後、前記住宅基礎の立ち上がりの表面に前記住宅基礎の立ち上がり用シートを貼り付けることにより、簡単に施工することが可能となり、作業する人による仕上がりのばらつきを無くすことが可能となる。
【００２９】
本発明の住宅基礎の立ち上がり用シートの製造方法は、シート状の基材にテンションを掛け、前記基材の表面に弾性モルタルを流し込んで、前記弾性モルタルの層を所定の厚みに形成し、前記弾性モルタルを乾燥させ、その後、前記弾性モルタルの層の表面に耐候性を有する塗材を塗布して乾燥させ、所定の長さにカットする、または、巻き取ることにより、工場内で製造することができ、品質面で安定した住宅基礎の立ち上がり用シートを実現することができる。
【００３０】
本発明の住宅基礎の立ち上がり用シートの製造方法は、シート状の基材にテンションを掛け、前記基材の表面に弾性モルタルを流し込んで、前記弾性モルタルの層を所定の厚みに形成し、前記弾性モルタル層の表面を、平滑に、または、模様を形成した後に、前記弾性モルタルを乾燥させ、その後、前記弾性モルタルの層の表面に耐候性を有する塗材を塗布して乾燥させ、所定の長さにカットする、または、巻き取ることにより、工場内で製造することができ、品質面で安定した住宅基礎の立ち上がり用シートを実現することができる。
【００３１】
本発明の住宅基礎の立ち上がり用シートの製造方法は、基材となる離型紙にテンションを掛け、前記離型紙の表面に弾性モルタルを流し込んで、前記弾性モルタルの層を所定の厚みに形成し、前記弾性モルタルの層の中に不織布を落し込んで、前記モルタルを乾燥させ、その後、前記不織布の層の表面に耐候性を有する塗材を塗布して乾燥させ、所定の長さにカットする、または、巻き取ることにより、特に、前記弾性モルタルの層の中に不織布を落し込んでいることにより、耐久性に優れた住宅基礎の立ち上がり用シートを製造することが可能となる。
【００３２】
本発明の住宅基礎の立ち上がり用シートの製造方法は、シート状の基材にテンションを掛け、前記基材の表面に弾性カラーモルタルを流し込んで、前記弾性カラーモルタルの層を所定の厚みに形成し、前記弾性カラーモルタルを乾燥させ、その後、所定の長さにカットする、または、巻き取ることにより、より少ない工程で製造することができ、品質面で安定した住宅基礎の立ち上がり用シートを実現することができる。
【００３３】
本発明の住宅基礎の立ち上がり用シートの製造方法は、シート状の基材にテンションを掛け、前記基材の表面に弾性カラーモルタルを流し込んで、前記弾性カラーモルタルの層を所定の厚みに形成し、前記弾性カラーモルタル層の表面を、平滑に、または、模様を形成した後に、前記弾性カラーモルタルを乾燥させ、その後、所定の長さにカットする、または、巻き取ることにより、デザイン性に優れた品質の良い住宅基礎の立ち上がり用シートを実現することができる。
【００３４】
本発明の住宅基礎の立ち上がり用シートの製造方法は、シート状の基材にテンションを掛け、前記基材の表面に耐候性を有する塗材を塗布して乾燥させ、その後、所定の長さにカットする、または、巻き取ることにより、より少ない工程で製造することができ、品質面で安定した住宅基礎の立ち上がり用シートを実現することができる。
【図面の簡単な説明】
【００３５】
【図１】本発明の第１の実施形態の住宅基礎の立ち上がり用シートの断面図である。
【図２】本発明の第２の実施形態の住宅基礎の立ち上がり用シートの断面図である。
【図３】本発明の第３の実施形態の住宅基礎の立ち上がり用シートの断面図である。
【図４】本発明の第４の実施形態の住宅基礎の立ち上がり用シートの断面図である。
【図５】住宅基礎の立ち上がり用シートの施工手順を示す図である。
【図６】住宅基礎の立ち上がりの表面に住宅基礎の立ち上がり用シートを貼り付ける状態を示す斜視図である。
【発明を実施するための形態】
【００３６】
本発明の住宅基礎の立ち上がり用シート１，１０，１１，１２、その製造方法、および、その施工方法について、図を用いて以下に詳細に説明する。図１に示すのが本発明の第１の実施形態の住宅基礎の立ち上がり用シート１の断面図であり、図２に示すのは本発明の第２の実施形態の住宅基礎の立ち上がり用１０の断面図であり、図３に示すのは本発明の第３の実施形態の住宅基礎の立ち上がり用１１の断面図であり、図４に示すのは本発明の第４の実施形態の住宅基礎の立ち上がり用１２の断面図である。
【００３７】
まず初めに、第１の実施形態の住宅基礎の立ち上がり用シート１およびその製造方法について説明する。第１の実施形態の住宅基礎の立ち上がり用シート１は、住宅基礎の立ち上がりの表面を保護するものであり、図１に示すように、基材２の片面に弾性モルタルの層４を形成し、さらに、前記弾性モルタルの層４の上に耐候性を有する塗材の層３を形成した３層構造のシートである。
【００３８】
前記基材２としては、不織布、離型紙またはガラス繊維シートを用いる。前記不織布の厚みは０．２〜０．７ｍｍとし、離型紙の厚みは０．１〜０．５ｍｍとする。前記弾性モルタルは、モルタルに樹脂を混合したものであり、通常のモルタルと比較すると、弾性、付着性に優れている。前記弾性モルタルに含まれるセメントの種類としては、普通セメント、白色セメント、早強セメント、アルミナセメントを用いる。前記弾性モルタルに含まれる樹脂としては、例えば、アクリル樹脂、エチレン−酢酸ビニル共重合体等の水分散性樹脂を用いる。前記塗材としては、アクリル、ウレタン、アクリルシリコン、フッ素、弾性塗料等、様々なものを用いることが可能であり、住宅基礎の立ち上がりの表面を保護するために耐候性を有するものを適宜選択して用いる。
【００３９】
前記住宅基礎の立ち上がり用シート１の製造方法は、前記基材２にテンションを加えた状態で、前記基材２の表面に弾性モルタルを流し込み所定の厚み（０．３〜１０ｍｍ）に形成し、その後、乾燥させて弾性モルタルの層４を形成する。そして、前記弾性モルタルの層４の表面に耐候性を有する塗材を塗布し乾燥させて塗材の層３を形成すると、前記住宅基礎の立ち上がり用シート１が完成する。前記住宅基礎の立ち上がり用シート１は、完成後、所定の長さにカットする、あるいは、巻き取ってロール状にすることで、実施の製品として販売および使用する状態となる。
【００４０】
前記弾性モルタルの層４の表面を仕上げる際に、平坦に形成する。しかしながら、平坦な仕上げだけではなく、前記弾性モルタルの層４の表面に模様を形成することも可能である。例えば、前記弾性モルタルの層４の表面に凹凸によって模様を形成することが可能であり、前記塗材を模様の上から塗布し、前記モルタルの層４の模様が前記住宅基礎の立ち上がり用シート１の表面に表れるようにする。この時に、前記塗材を前記弾性モルタルの層４の模様に応じて複数の色の塗材を塗布し、デザイン性を高めることも可能である。
【００４１】
本発明の住宅基礎の立ち上がり用シート１の製造方法は、工場での製造が可能であり、これにより、均一な品質の前記住宅基礎の立ち上がり用シート１を製造することが可能となる。その結果、安定した品質の住宅基礎の立ち上がり用シート１を提供することができる。そして、前記住宅基礎の立ち上がり用シート１は取り扱いが容易であり、簡単に施工することができるようになる。
【００４２】
本発明の住宅基礎の立ち上がり用シート１は、均一な厚みの多層構造のシート状に形成されていることで、住宅基礎の立ち上がりの表面を保護する効果が向上し、コンクリートのクラック等を防止することが可能となる。また、基材としてガラス繊維シートを用いることによって、住宅基礎の立ち上がりの強度を増加させ、住宅基礎の耐震強度を高めることが可能となる。
【００４３】
次に、第２の実施形態の住宅基礎の立ち上がり用シート１０およびその製造方法について説明する。第２の実施形態の住宅基礎の立ち上がり用シート１０は、住宅基礎の立ち上がりの表面を保護するものであり、図２に示すように、基材として離型紙５を用い、前記離型紙５の片面に弾性モルタルの層４を形成し、さらに、前記弾性モルタルの層４に落し込まれた不織布６の層を形成し、前記不織布６の層の上に耐候性を有する塗材の層３を形成した４層構造のシートである。第２の実施形態の住宅基礎の立ち上がり用シート１０に使用する、弾性モルタル、塗材、離型紙、不織布等は、第１の実施形態で説明したものを用いることから、これらの材質などについての詳細な説明は省略する。
【００４４】
前記住宅基礎の立ち上がり用シート１０の製造方法は、離型紙５にテンションを加えた状態で、前記離型紙５の表面に弾性モルタルを流し込み所定の厚みに形成する。そして、前記弾性モルタルが硬化する前に、前記不織布６を前記弾性モルタルに落し込み、その後、前記弾性モルタルを乾燥させて前記弾性モルタルの層４および前記不織布６の層を形成する。このように、前記不織布６を前記弾性モルタルに落し込んだ状態で乾燥させていることから、前記不織布６の層には前記弾性モルタルの一部が含まれ状態で硬化されている。
【００４５】
前記弾性モルタルの層４および前記不織布６の層を形成後、前記不織布６の層の表面に耐候性を有する塗材を塗布し乾燥させて塗材の層３を形成すると、前記住宅基礎の立ち上がり用シート１０が完成する。その後、必要に応じて、前記住宅基礎の立ち上がり用シート１０を、所定の長さにカットする、あるいは、巻き取ってロール状にする。
【００４６】
本発明の住宅基礎の立ち上がり用シート１０は、離型紙５および不織布６の層を含む４層構造とすることで、耐久性が向上し、住宅基礎の立ち上がりの表面を保護する効果がより向上し、コンクリートのクラック等を防止することが可能となる。
【００４７】
次に、第３の実施形態の住宅基礎の立ち上がり用シート１１およびその製造方法について説明する。第３の実施形態の住宅基礎の立ち上がり用シート１１は、図３に示すように、基材２の片面に弾性カラーモルタルの層７を形成した２層構造のシートである。
【００４８】
前記弾性カラーモルタルは、弾性モルタルに顔料を加えて着色したものである。前記弾性カラーモルタルに含まれるセメントおよび樹脂については、白華の起こり難いセメント及び耐水性に優れた樹脂を使用する。前記住宅基礎の立ち上がり用シート１１は、前記弾性カラーモルタルの層７によって着色されており、塗材の層を設けることなく着色することが可能となる。
【００４９】
前記住宅基礎の立ち上がり用シート１１の製造方法は、前記基材２にテンションを加えた状態で、前記基材２の表面に弾性カラーモルタルを流し込み所定の厚み（０．３〜１０ｍｍ）に形成し、その後、乾燥させて弾性カラーモルタルの層７を形成すると、前記住宅基礎の立ち上がり用シート１１が完成する。その後、必要に応じて、前記住宅基礎の立ち上がり用シート１１を、所定の長さにカットする、あるいは、巻き取ってロール状にする。このように、第３の実施形態の住宅基礎の立ち上がり用シート１１は、製造工程が少ないことから、製造時間を短縮することができる。
【００５０】
前記弾性カラーモルタルの層７の表面を仕上げる際に、平坦に形成する方法、および、前記弾性カラーモルタルの層７の表面に模様を形成する方法のいずれか用いることができる。これにより、住宅基礎の立ち上がり用シート１１のデザイン性を高めることも可能である。
【００５１】
次に、第４の実施形態の住宅基礎の立ち上がり用シート１２について説明する。第４の実施形態の住宅基礎の立ち上がり用シート１２は、図４に示すように、前記基材２の片面に耐候性を有する塗材を塗布して塗材の層３を形成した２層構造のシートである。前記基材２として、不織布または離型紙を用いる。そして、前記塗材としては、アクリル、ウレタン、アクリルシリコン、フッ素、弾性塗料等、様々なものを用いることが可能であり、住宅基礎の立ち上がりの表面を保護、または希望する美観を提供するのに適したものを適宜選択して用いる。
【００５２】
前記住宅基礎の立ち上がり用シート１２の製造方法は、前記基材２にテンションを加えた状態で、前記基材２の表面に耐候性を有する塗材を塗布し、その後、前記塗材を乾燥させて塗材の層３を形成すると、前記住宅基礎の立ち上がり用シート１２が完成する。その後、必要に応じて、前記住宅基礎の立ち上がり用シート１２を、所定の長さにカットする、あるいは、巻き取ってロール状にする。このように、第４の実施形態の住宅基礎の立ち上がり用シート１２は、製造工程が少ないことから、製造時間を短縮することができる。また、前記住宅基礎の立ち上がり用シート１２は、２層構造であることから、厚みを薄く仕上げることが可能となる。
【００５３】
前記住宅基礎の立ち上がり用シート１２の色は使用する塗材によって適宜変更可能であり、建物に合わせた色に形成することも可能である。また、前記塗材の層３を複数層とすることで、強度、耐候性を向上させることも可能である。そして、前記塗材によって模様を描くこと、あるいは異なる色の塗材を塗布することによってデザイン性を高めることも可能である。
【００５４】
本発明の住宅基礎の立ち上がり用シート１，１０，１１，１２の施工方法について説明する。ここでは、第１の実施形態の住宅基礎の立ち上がり用シート１を用いて説明するが、他の実施形態の住宅基礎の立ち上がり用シート１０，１１，１２の施工方法についても同じである。
【００５５】
住宅基礎の立ち上がり２０の施工手順に従って、住宅基礎の立ち上がり用シート１の施工方法を説明する。まず初めに従来の住宅基礎の立ち上がりの施工と同様に、住宅基礎の立ち上がり２０用の鉄筋２２を配筋し、その後、住宅基礎の立ち上がり２０用の型枠２１を組立てる。この時、図５（ａ）に示すように、前記型枠２１の内面に、前記塗材の層３が密着するように前記住宅基礎の立ち上がり用シート１を貼り付ける。前記住宅基礎の立ち上がり用シート１を、前記住宅基礎の立ち上がり２０の内部または外部に貼り付ける。前記住宅基礎の立ち上がり用シート１を貼り付ける方法は特に限定するものではないが、生コンクリートを打設する際に剥がれない程度の強度で前記型枠２１の内面に固定できればよい。
【００５６】
前記住宅基礎の立ち上がり用シート１を貼り付けた状態の前記型枠２１が組みあがったら、図５（ｂ）に示すように、前記型枠２１内に生コンクリート２３を打設する。この時、前記生コンクリート２３と前記住宅基礎の立ち上がり用シート１の基材２とが接する状態となる。前記生コンクリート２３の養生が終わり硬化したら、前記型枠２１を脱型する。すると、図５（ｃ）に示すように、前記住宅基礎の立ち上がり２０の表面に住宅基礎の立ち上がり用シート１が貼り付いた状態となり、住宅基礎の立ち上がり用シート１の施工が完了する。
【００５７】
本発明の住宅基礎の立ち上がり用シート１の施工方法は、住宅基礎の立ち上がり２０用の型枠２１を組立てる際に住宅基礎の立ち上がり用シート１を貼り付けるだけであることから、作業は非常に簡単であり、型枠を組立てる大工が施工することも可能であり、また、他の作業員が作業する場合でも、特に熟練の作業員が必要になるわけではないので、簡単に作業することが可能である。また、型枠２１を脱型した時には、住宅基礎の立ち上がり用シート１の貼り付けが完了している。
【００５８】
次に、別の住宅基礎の立ち上がり用シートの施工方法について説明する。住宅基礎の立ち上がり２０の施工は型枠の脱型まで従来と同様に行う。型枠脱型後、図６に示すように、住宅基礎の立ち上がり２０の表面に前記住宅基礎の立ち上がり用シート１を貼り付ける。前記住宅基礎の立ち上がり用シート１を貼り付ける方法としては、前記基材２が不織布の場合は、接着剤等を住宅基礎の立ち上がり２０の表面に塗布した後、住宅基礎の立ち上がり用シート１を貼り付ける。前記基材２が離型紙の場合は、基材２を剥がして接着面を露出させた状態で、接着剤などで前記住宅基礎の立ち上がり２０の表面に貼り付ける。
【００５９】
このように、住宅基礎の立ち上がり施工後に、前記住宅基礎の立ち上がり用シート１，１０，１１，１２を貼り付ける施工方法の場合も、貼り付け作業は容易であり、簡単に作業することができる。また、従来のような施工現場におけるセメントモルタル・着色塗材の乾燥が不要となり、養生時間などが不要で工期短縮が可能となる。
【００６０】
本発明の２つの住宅基礎の立ち上がり用シートの施工方法は、建物の施工条件、環境等に応じて適宜選択可能であり、いずれの場合でも、本発明の住宅基礎の立ち上がり用シート１，１０，１１，１２は簡単に作業することが可能であり、作業時間も短縮することができる。また、従来のセメントモルタル・着色塗材の塗布の際に発生していた、養生用のテープなどのごみが生じることが無くなり、さらに、廃水が生じることもなくなり、環境への影響も少なくなる。そして、本発明の２つの住宅基礎の立ち上がり用シートは、住宅基礎の立ち上がり表面の、雨水の吸い上げによるシミ、白華、土汚れを解消することができ、住宅基礎の立ち上がりのコンクリートの中性化も抑制することができる。
【符号の説明】
【００６１】
１，１０，１１，１２  住宅基礎の立ち上がり用シート
２      基材
３      塗材の層
４      弾性モルタルの層
５      離型紙
６      不織布
７      弾性カラーモルタル
２０    住宅基礎の立ち上がり
２１    型枠
２２    鉄筋
２３    生コンクリート
【図１】
2015063836.tif 000003
【図２】
2015063836.tif 000004
【図３】
2015063836.tif 000005
【図４】
2015063836.tif 000006
【図５】
2015063836.tif 000007
【図６】
2015063836.tif 000008
【手続補正書】
【提出日】平成26年2月5日(2014.2.5)
【手続補正１】
【補正対象書類名】特許請求の範囲
【補正対象項目名】全文
【補正方法】変更
【補正の内容】
【特許請求の範囲】
【請求項１】
住宅基礎の立ち上がりの表面を保護し、前記住宅基礎のコンクリートのクラックおよび中性化を防止するために、前記住宅基礎の立ち上がりの表面に設けられる住宅基礎の立ち上がり用シートであって、基材の片面に弾性モルタルの層が形成され、前記弾性モルタルの層の上に耐候性を有する塗材の層が形成されており、前記弾性モルタルの層は、前記基材にテンションを加えた状態で、前記基材の表面に弾性モルタルを流し込み所定の厚さに形成されていることを特徴とする住宅基礎の立ち上がり用シート。
【請求項２】
前記弾性モルタルの層の表面は、平滑、または模様が形成されていることを特徴とする請求項１に記載の住宅基礎の立ち上がり用シート。
【請求項３】
前記基材として離型紙を用い、前記塗材の層と前記弾性モルタルの層の間に不織布の層を設けており、前記不織布は前記基材に塗布された前記弾性モルタルが硬化する前に弾性モルタルに落し込まれていることを特徴とする請求項１に記載の住宅基礎の立ち上がり用シート。
【請求項４】
住宅基礎の立ち上がりの表面を保護、前記住宅基礎のコンクリートのクラックおよび中性化を防止するために、前記住宅基礎の立ち上がりの表面に設けられる住宅基礎の立ち上がり用シートであって、基材の片面に弾性カラーモルタルの層が形成されており、前記弾性カラーモルタルの層は、前記基材にテンションを加えた状態で、前記基材の表面に弾性カラーモルタルを流し込み所定の厚さに形成されていることを特徴とする住宅基礎の立ち上がり用シート。
【請求項５】
前記弾性カラーモルタルの層の表面は、平滑、または模様が形成されていることを特徴とする請求項４に記載の住宅基礎の立ち上がり用シート。
【請求項６】
住宅基礎の立ち上がりの表面を保護し、前記住宅基礎のコンクリートのクラックおよび中性化を防止するために、前記住宅基礎の立ち上がりの表面に設けられる住宅基礎の立ち上がり用シートであって、基材の片面に耐候性を有する塗材の層が形成されており、前記塗材の層は、前記基材にテンションを加えた状態で塗材が塗布されて形成されていることを特徴とする住宅基礎の立ち上がり用シート。
【請求項７】
前記基材は、不織布、離型紙、または、ガラス繊維シートであることを特徴とする請求項１，２，４から６のいずれか１項に記載の住宅基礎の立ち上がり用シート。
【請求項８】
請求項１から７のいずれか１項に記載の住宅基礎の立ち上がり用シートの施工方法であって、
住宅基礎の立ち上がり用の型枠を組立てる際に、前記型枠の内面に、前記住宅基礎の立ち上がり用シートの表面が密着するように前記住宅基礎の立ち上がり用シートを貼り付けた後、生コンクリートを打設後、前記型枠を脱型すると、表面に前記住宅基礎の立ち上がり用シートが貼り付けられた住宅基礎の立ち上がりが完成することを特徴とする住宅基礎の立ち上がり用シートの施工方法。
【請求項９】
請求項１から７のいずれか１項に記載の住宅基礎の立ち上がり用シートの施工方法であって、
住宅基礎の立ち上がりを形成後、前記住宅基礎の立ち上がりの表面に前記住宅基礎の立ち上がり用シートを貼り付けることを特徴とする住宅基礎の立ち上がり用シートの施工方法。
【請求項１０】
請求項１に記載の住宅基礎の立ち上がり用シートの製造方法であって、
シート状の基材にテンションを掛け、前記基材の表面に弾性モルタルを流し込んで、前記弾性モルタルの層を所定の厚みに形成し、前記弾性モルタルを乾燥させ、
その後、前記弾性モルタルの層の表面に耐候性を有する塗材を塗布して乾燥させ、
所定の長さにカットする、または、巻き取ることを特徴とする住宅基礎の立ち上がり用シートの製造方法。
【請求項１１】
請求項２に記載の住宅基礎の立ち上がり用シートの製造方法であって、
シート状の基材にテンションを掛け、前記基材の表面に弾性モルタルを流し込んで、前記弾性モルタルの層を所定の厚みに形成し、前記弾性モルタル層の表面を、平滑に、または、模様を形成した後に、前記弾性モルタルを乾燥させ、
その後、前記弾性モルタルの層の表面に耐候性を有する塗材を塗布して乾燥させ、
所定の長さにカットする、または、巻き取ることを特徴とする住宅基礎の立ち上がり用シートの製造方法。
【請求項１２】
請求項３に記載の住宅基礎の立ち上がり用シートの製造方法であって、
基材となる離型紙にテンションを掛け、前記離型紙の表面に弾性モルタルを流し込んで、前記弾性モルタルの層を所定の厚みに形成し、前記弾性モルタルの層の中に不織布を落し込んで、前記モルタルを乾燥させ、
その後、前記不織布の層の表面に耐候性を有する塗材を塗布して乾燥させ、
所定の長さにカットする、または、巻き取ることを特徴とする住宅基礎の立ち上がり用シートの製造方法。
【請求項１３】
請求項４に記載の住宅基礎の立ち上がり用シートの製造方法であって、
シート状の基材にテンションを掛け、前記基材の表面に弾性カラーモルタルを流し込んで、前記弾性カラーモルタルの層を所定の厚みに形成し、前記弾性カラーモルタルを乾燥させ、
その後、所定の長さにカットする、または、巻き取ることを特徴とする住宅基礎の立ち上がり用シートの製造方法。
【請求項１４】
請求項５に記載の住宅基礎の立ち上がり用シートの製造方法であって、
シート状の基材にテンションを掛け、前記基材の表面に弾性カラーモルタルを流し込んで、前記弾性カラーモルタルの層を所定の厚みに形成し、前記弾性カラーモルタル層の表面を、平滑に、または、模様を形成した後に、前記弾性カラーモルタルを乾燥させ、
その後、所定の長さにカットする、または、巻き取ることを特徴とする住宅基礎の立ち上がり用シートの製造方法。
【請求項１５】
請求項６に記載の住宅基礎の立ち上がり用シートの製造方法であって、
シート状の基材にテンションを掛け、前記基材の表面に耐候性を有する塗材を塗布して乾燥させ、
その後、所定の長さにカットする、または、巻き取ることを特徴とする住宅基礎の立ち上がり用シートの製造方法。